(57)【特許請求の範囲】
【請求項１】
（ａ）その主面上にパッド電極を有する半導体基板を準備する工程、
（ｂ）前記半導体基板の主面上に、前記パッド電極の一部を露出する第１開口を有する第１絶縁膜を形成する工程、
（ｃ）前記パッド電極上および前記第１絶縁膜上に第１金属膜を堆積する工程、
（ｄ）前記第１金属膜上に、前記第１金属膜の一部を露出する第２開口を有する第２絶縁膜を形成する工程、
（ｅ）前記第１金属膜上に第１メッキ膜を形成し、前記第２開口内に位置する幹部と、前記第２開口周囲の前記第２絶縁膜上に位置する張出部と、を有するポスト電極を形成する工程、
（ｆ）前記第２絶縁膜を除去する工程、
（ｇ）前記ポスト電極上に、半田ボールを配置する工程、
（ｈ）前記半田ボールを溶融し、前記幹部および前記張出部の上面に濡れ広がった半田ボール電極を形成する工程、
を有し、
前記（ｈ）工程において、前記幹部は、側壁を有し、前記半田ボール電極は、前記幹部と前記張出部の上面にのみ形成され、前記幹部の前記側壁は、前記半田ボール電極から露出している、半導体装置の製造方法。
【請求項２】
請求項１に記載の半導体装置の製造方法において、
前記張出部の、前記側壁からの突出幅は、２μｍ以上かつ１０μｍ以下である、半導体装置の製造方法。
【請求項３】
請求項１に記載の半導体装置の製造方法において、
前記半田ボールは、錫、金および銅を含む半田材からなる、半導体装置の製造方法。
【請求項４】
請求項１に記載の半導体装置の製造方法において、
前記（ｅ）工程は、さらに、
（ｉ）前記第１メッキ膜の表面上に第２メッキ膜を形成する工程、
を有し、
前記第１メッキ膜は、銅膜からなり、前記第２メッキ膜は、ニッケル膜からなる、半導体装置の製造方法。
【請求項５】
（ａ）その主面上にパッド電極を有する半導体基板を準備する工程、
（ｂ）前記半導体基板の主面上に、前記パッド電極の一部を露出する第１開口を有する第１絶縁膜を形成する工程、
（ｃ）前記パッド電極上および前記第１絶縁膜上に第１金属膜を堆積する工程、
（ｄ）前記第１金属膜上に、前記第１金属膜の一部を露出する第２開口を有する第２絶縁膜を形成する工程、
（ｅ）前記第２開口内の前記第１金属膜上に第１メッキ膜を形成する工程、
（ｆ）前記第１メッキ膜上に第２メッキ膜を形成してポスト電極を形成する工程、
（ｇ）前記第２絶縁膜を除去する工程、
（ｈ）前記第２メッキ膜上に、半田ボールを配置する工程、
（ｉ）前記半田ボールを溶融し、前記第２メッキ膜の上面全体に濡れ広がった半田ボール電極を形成する工程、
を有し、
前記（ｅ）工程において、前記第１メッキ膜の上面は、前記第２絶縁膜の上面よりも低く、
前記（ｆ）工程において、
前記第２メッキ膜は、前記第１メッキ膜の上面上、および、前記第２開口周囲の前記第２絶縁膜上に形成され、
前記ポスト電極は、前記第１メッキ膜と前記第２メッキ膜との積層構造からなる幹部と、前記第２メッキ膜からなる張出部と、を含み、
前記（ｉ）工程において、前記幹部は、側壁を有し、前記半田ボール電極は、前記幹部と前記張出部の上面にのみ形成され、前記幹部の前記側壁は、前記半田ボール電極から露出している、半導体装置の製造方法。
【請求項６】
請求項５に記載の半導体装置の製造方法において、
前記張出部の、前記側壁からの突出量は、２μｍ以上かつ１０μｍ以下である、半導体装置の製造方法。
【請求項７】
請求項５に記載の半導体装置の製造方法において、
さらに、
（ｊ）前記第２メッキ膜の表面上に第３メッキ膜を形成する工程、
を有する、半導体装置の製造方法。
【請求項８】
請求項７に記載の半導体装置の製造方法において、
前記第１メッキ膜は、銅膜からなり、前記第２メッキ膜は、ニッケル膜からなり、前記第３メッキ膜は、金膜からなる、半導体装置の製造方法。
【発明の詳細な説明】
【技術分野】
【０００１】
本発明は、半導体装置およびその製造方法に関し、例えば、バンプ電極が形成された半導体チップを含む半導体装置およびその製造方法に適用して有効な技術に関する。
【背景技術】
【０００２】
特開２０１３−１１５３３６号公報（特許文献１）には、バンプが接合する柱状の電極１ｉに、水平方向に突出する突出部１ｊを設けることで、バンプの接合強度を向上することが開示されている。
【０００３】
特開２００６−５９９１７号公報（特許文献２）には、素子電極３上に形成された係止手段を備えたコアバンプ５と、コアバンプ５を被覆した外部回路接続用バンプ２とを備えることで、２次実装後のバンプ高さを確保し、応力緩和を実現する技術が開示されている。
【０００４】
特開２００１−５３２００号公報（特許文献３）には、電極パッド３の上部に金属多層膜６を介して形成された半田バンプ７を囲むように被覆する第１の封止樹脂膜８と、半導体基板２の裏面側を被覆する第２の封止樹脂膜９とを備えることで、強度を維持しつつ、薄型化を図る技術が開示されている。
【０００５】
特許第３０８９９４３号公報（特許文献４）の図１には、金属配線１２上に、バリア層１４等を介して、マッシュルーム形状のＣｕ電極１６が形成され、さらに、その上にはんだ層１７が設けられたはんだバンプ電極１８が開示されている。
【先行技術文献】
【特許文献】
【０００６】
【特許文献１】特開２０１３−１１５３３６号公報
【特許文献２】特開２００６−５９９１７号公報
【特許文献３】特開２００１−５３２００号公報
【特許文献４】特許第３０８９９４３号公報
【発明の概要】
【発明が解決しようとする課題】
【０００７】
本願発明者が検討している半導体チップのバンプ電極は、以下のように形成している。
【０００８】
半導体基板上の配線層で形成されたパッド電極上に、シード膜を形成した後、シード膜上にバンプ電極を形成する領域を開口するレジスト膜を形成して、めっき法により、Ｃｕメッキ膜からなる円柱形状のポスト電極を形成し、レジスト膜を除去した後に、ポスト電極間またはポスト電極の外側に延びたシード膜をエッチング除去する。次に、ポスト電極上に球状の半田ボールを供給し、バンプ電極形成用リフローを施すことで、半田ボールを溶融し、ポスト電極の上面に半田ボール電極を形成して、半導体チップのバンプ電極が完成する。
【０００９】
さらに、配線基板の端子上にプレ半田（迎え半田）を設けた後、半導体チップを配線基板上に搭載する。プレ半田を介して、バンプ電極が、配線基板の端子上に配置された状態で、実装用のリフロー（熱処理）を施すことにより、バンプ電極が端子に接合して、バンプ電極を有する半導体チップを含む半導体装置が完成する。
【００１０】
本願発明者が検討している半導体装置では、バンプ電極を構成するポスト電極の高さ（Ｈ１）が、リフロー後の半田ボール電極の高さ（Ｈ２）より高い構造（Ｈ１＞Ｈ２）となっていた。そのため、ポスト電極を形成する際のメッキ工程で使用するレジスト膜は、例えば、４０μｍ以上の膜厚となり、厚膜のレジスト膜またはフィルムレジスト膜が使用されていた。本願発明者の検討によれば、厚膜のレジスト膜またはフィルムレジスト膜は、材料費が高価である。また、露光工程、現像工程の処理時間および処理コストが増大してしまうという問題があることが判明した。そこで、本願発明者は、ポスト電極の高さを低くすることを検討した。
【００１１】
ここで、シリコン等からなる半導体チップは、ガラスエポキシ樹脂で形成された配線基板上に搭載されているが、半導体装置の設置環境または半導体チップの動作時の発熱により、両者間を接続しているバンプ電極に応力が加わり、バンプ電極と端子間の接続が破断してしまう恐れがある。この応力は、半導体チップと配線基板の有する線膨張係数の差に基づくものであるが、上記応力を緩和するために、バンプ電極には所望の高さが必要とされる。つまり、ポスト電極と半田ボール電極で、その高さを稼ぐ必要がある。
【００１２】
本願発明者は、上記の検討を踏まえ、半田ボール電極で、バンプ電極の高さを稼ぐことを検討して、次の課題を認識した。
【００１３】
バンプ電極の高さを稼ぐためには、大きな径の半田ボールを使用してバンプ電極を形成する必要がある。しかしながら、大きな径の半田ボールを円柱状のポスト電極上に載せた後にバンプ電極形成用リフローを施すと、半田ボールを構成する半田（特に、錫（Ｓｎ））が、ポスト電極の側壁に流れ出し、半導体チップのパッド電極に達することが判明した。錫（Ｓｎ）は銅（Ｃｕ）よりも硬度が高く、ポスト電極の側壁に流れ出した半田は、不均一に側壁に存在する為、パッド電極に対し、局所的に応力が集中する現象が発生し、後述する半導体チップの表面保護膜又は層間絶縁膜等にクラックが発生し、耐湿性が低下する、または、配線が断線するなどの問題が発生することが分かった。この現象を、「半田の回り込み不良」と呼ぶ。
【００１４】
つまり、バンプ電極を有する半導体装置において、信頼性の向上または性能の向上が求められている。
【００１５】
その他の課題と新規な特徴は、本明細書の記述および添付図面から明らかになるであろう。
【課題を解決するための手段】
【００１６】
一実施の形態における半導体装置は、半導体基板と、半導体基板上に形成されたパッド電極と、パッド電極上に形成され、銅膜からなるポスト電極と、ポスト電極上に形成され、錫を含む３元合金からなる半田ボール電極と、半田ボール電極に接続され、配線基板の表面に形成された端子と、半導体基板と配線基板との間を埋める封止材と、を有する。そして、ポスト電極は、円柱状の幹部と、幹部の上部において、幹部の外側に突出した張出部と、を有し、半田ボール電極は、幹部および張出部にわたって、ポスト電極の上面と接続しており、ポスト電極の幹部の側壁は、全周にわたって、封止材に接触している。
【発明の効果】
【００１７】
一実施の形態によれば、半導体装置の信頼性または性能を向上することができる。
【図面の簡単な説明】
【００１８】
【図１】実施の形態における半導体装置の上面図である。
【図２】実施の形態における半導体装置の側面図である。
【図３】実施の形態における半導体装置の下面図である。
【図４】実施の形態における半導体装置の部分断面図である。
【図５】図４のＡ部の拡大図である。
【図６】実施の形態における半導体装置の製造工程の一部を示すプロセスフロー図である。
【図７】本実施の形態の半導体装置の製造工程中の要部断面図である。
【図８】図７に続く、半導体装置の製造工程中の要部断面図である。
【図９】図８に続く、半導体装置の製造工程中の要部断面図である。
【図１０】図９に続く、半導体装置の製造工程中の要部断面図である。
【図１１】図１０に続く、半導体装置の製造工程中の要部断面図である。
【図１２】図１１に続く、半導体装置の製造工程中の要部断面図である。
【図１３】図１２の平面図である。
【図１４】図１２のバンプ電極の変形例１を示す要部断面図である。
【図１５】変形例１の半導体装置の製造工程中の要部断面図である。
【図１６】変形例２の半導体装置の製造工程中の要部断面図である。
【図１７】図１６に続く、半導体装置の製造工程中の要部断面図である。
【発明を実施するための形態】
【００１９】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２０】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２１】
さらに、以下の実施の形態において、その構成要素（要素ステップ等も含む）は、特に明示した場合および原理的に明らかに必須であると考えられる場合等を除き、必ずしも必須のものではないことは言うまでもない。
【００２２】
同様に、以下の実施の形態において、構成要素等の形状、位置関係等に言及するときは、特に明示した場合および原理的に明らかにそうではないと考えられる場合等を除き、実質的にその形状等に近似または類似するもの等を含むものとする。このことは、上記数値および範囲についても同様である。
【００２３】
また、実施の形態を説明するための全図において、同一の部材には原則として同一の符号を付し、その繰り返しの説明は省略する。なお、図面をわかりやすくするために平面図であってもハッチングを付す場合がある。
【００２４】
（実施の形態）
＜半導体装置の構造＞
図１は、本実施の形態における半導体装置ＳＡの上面図である。図１に示すように、本実施の形態における半導体装置ＳＡは、矩形形状の配線基板ＷＢを有し、この配線基板ＷＢの中央部に封止材（アンダーフィル）ＵＦを介して、矩形形状の半導体チップＣＨＰが搭載されている。図１に示すように、半導体チップＣＨＰのサイズは、配線基板ＷＢのサイズよりも小さくなっている。例えば、配線基板ＷＢの１辺の長さは、８ｍｍ〜１５ｍｍｍ程度であり、その厚さは、０．２ｍｍ〜０．６ｍｍ程度である。一方、半導体チップＣＨＰの１辺の長さは、３ｍｍ〜１２ｍｍ程度であり、その厚さは、０．０５ｍｍ〜０．７ｍｍ程度である。
【００２５】
次に、図２は、本実施の形態における半導体装置ＳＡの側面図である。図２に示すように、本実施の形態における半導体装置ＳＡは、配線基板ＷＢを有し、この配線基板ＷＢの裏面（下面）に複数の基板用半田ボールＳＢが形成されている。一方、配線基板ＷＢの表面（上面）には、半導体チップＣＨＰが搭載されており、この半導体チップＣＨＰには、複数のバンプ電極ＢＥが形成されている。このバンプ電極ＢＥの高さは、例えば、４０μｍ〜２００μｍ程度である。そして、これらのバンプ電極ＢＥによって、半導体チップＣＨＰと配線基板ＷＢが電気的に接続されることになる。なお、図２に示すように、バンプ電極ＢＥが存在することによって生じる半導体チップＣＨＰと配線基板ＷＢとの間の隙間には、封止材ＵＦが充填されている。
【００２６】
続いて、図３は、本実施の形態における半導体装置ＳＡの下面図である。図３に示すように、配線基板ＷＢの裏面には、複数の基板用半田ボールＳＢがアレイ状に配置されている。図３では、例えば、配線基板ＷＢの外周部（外縁部）に沿って、４列で基板用半田ボールＳＢが配置されている例が示されている。これらの基板用半田ボールＳＢは、半導体装置ＳＡを外部機器と接続するための外部接続端子として機能する。すなわち、基板用半田ボールＳＢは、半導体装置ＳＡを、例えば、マザーボードに代表される回路基板に搭載する際に使用される。
【００２７】
図４は、本実施の形態における半導体装置ＳＡの部分断面図である。配線基板ＷＢは、多層配線構造をしているが、図４では、コア層ＣＬと、コア層ＣＬの表面側の配線ＷＬ１と裏面側の配線ＷＬ２を、それぞれ一層のみ示している。コア層ＣＬの表面側に形成された配線ＷＬ１は、その上面および側面をソルダレジスト膜ＳＲ１で被覆されている。配線ＷＬ１の一部に形成された端子ＴＡは、ソルダレジスト膜ＳＲ１に設けられた開口部で、ソルダレジスト膜ＳＲ１から露出しており、その開口部で、バンプ電極ＢＥが端子ＴＡに接続されている。コア層ＣＬの裏面側に形成された配線ＷＬ２は、その上面および側面をソルダレジスト膜ＳＲ２で被覆されている。配線ＷＬ２の一部に形成されたランドＬＮＤは、ソルダレジスト膜ＳＲ２に設けられた開口部で、ソルダレジスト膜ＳＲ２から露出しており、その開口部で、基板用半田ボールＳＢがランドＬＮＤに接続されている。表面の配線ＷＬ１は、コア層ＣＬを貫通するヴィア内に設けられた配線ＷＬ３によって、裏面の配線ＷＬ２と接続されている。ソルダレジスト膜ＳＲ１およびＳＲ２は、絶縁性の樹脂からなる絶縁膜であり、コア層ＣＬは、例えば、ガラスエポキシ樹脂などを絶縁層とする樹脂基板からなる。
【００２８】
配線基板ＷＢ上には、半導体チップＣＨＰが搭載されており、半導体チップＣＨＰの主面に形成されたパッド電極ＰＡに接続されているバンプ電極ＢＥは、ソルダレジスト膜ＳＲ１から露出している端子ＴＡと接続されている。そして、半導体チップＣＨＰと配線基板ＷＢとの隙間に封止材ＵＦが充填されている。このとき、半導体チップの主面が配線基板ＷＢの表面と対向するように、半導体チップＣＨＰは、バンプ電極ＢＥを介して、配線基板ＷＢの表面上に搭載されていることになる。そして、半導体チップの主面と配線基板ＷＢの表面との間は、封止材ＵＦで完全に埋められており、複数のバンプ電極ＢＥ間も封止材ＵＦで完全に埋められている。つまり、バンプ電極ＢＥの側壁（側面）は、全周囲において、封止材ＵＦに接触している。封止材ＵＦは、たとえば、バンプ電極ＢＥと端子ＴＡの接合部にかかる応力を緩和するために設けられており、たとえば、エポキシ樹脂などの絶縁性樹脂膜からなる。
【００２９】
図５は、図４のＡ部の拡大図である。ただし、図４とは、上下関係が逆転している。つまり、図５では、紙面の下側に半導体チップＣＨＰを、上側に配線基板ＷＢを図示している。また、半導体チップＣＨＰは、パッド電極ＰＡより下層は示していない。配線基板ＷＢは、端子ＴＡ、ソルダレジスト膜ＳＲ１、および、コア層ＣＬの一部のみを示している。
【００３０】
半導体チップＣＨＰの主面に形成されたパッド電極ＰＡは、無機絶縁膜からなる表面保護膜１０で覆われており、表面保護膜１０は、パッド電極ＰＡの主面を部分的に露出する開口１０ａを有している。表面保護膜１０は、たとえば、酸化シリコン膜と、酸化シリコン膜上の窒化シリコン膜との積層膜で構成されており、積層膜の膜厚は、０．５μｍ〜１．０μｍであり、耐湿性向上の観点で、窒化シリコン膜を酸化シリコン膜よりも厚くするのが好適である。表面保護膜１０は、酸化シリコン膜または窒化シリコン膜の単層でも良い。
【００３１】
表面保護膜１０上には、絶縁膜からなる保護膜１１が形成されており、保護膜１１は、開口１０ａを包含する開口１１ａを有する。開口１０ａおよび開口１１ａは、平面視において、ともに、矩形または正方形の形状を有し、開口１１ａの中央部に開口１０ａが位置している。保護膜１１は、有機膜絶縁膜からなり、たとえば、ポリイミド系樹脂やベンゾシクロブテン系樹脂、アクリル系樹脂、エポキシ系樹脂、シリコン系樹脂等を用いることができる。保護膜１１は、バンプ電極ＢＥが受ける応力を緩和するために、１．５μｍ〜２．５μｍの膜厚とすることができる。
【００３２】
表面保護膜１０および保護膜１１上には、パッド電極ＰＡの上面に接触する導電膜からなるシード膜１２が形成されている。シード膜１２は、開口１０ａおよび開口１１ａにおいて、パッド電極ＰＡの上面、表面保護膜１０の側壁および上面、ならびに、保護膜１１の側壁および上面に連続的に形成されている。シード膜１２は、バリア膜とメッキシード膜の積層構造で構成されている。金属膜であるバリア膜は、後述するポスト電極１４を構成する銅（Ｃｕ）がパッド電極ＰＡに拡散するのを防止する機能があり、たとえば、窒化チタン膜（ＴｉＮ膜）やチタン膜（Ｔｉ膜）やチタンタングステン膜（ＴｉＷ膜）のいずれかを含むように構成されている。金属膜であるメッキシード膜は、後述するポスト電極１４を構成する銅（Ｃｕ）の電解メッキ工程でのシード層として機能する。メッキシード膜は、たとえば、銅（Ｃｕ）膜からなる。たとえば、バリア膜の膜厚は、５０ｎｍ〜２００ｎｍとし、メッキシード膜の膜厚は、１００ｎｍから５００ｎｍとすることができる。
【００３３】
シード膜１２上には、金属膜からなるポスト電極ＰＥが形成されている。ポスト電極ＰＥは、第１メッキ膜１４および第２メッキ膜１５の積層構造で構成されている。ポスト電極ＰＥは、円柱状の幹部ＳＴと、幹部ＳＴの上部から、幹部ＳＴの外側に突出した張出部ＯＨとを有している。張出部ＯＨは、幹部ＳＴから張り出した枝部と言うことができる。平面視において、ポスト電極ＰＥの幹部ＳＴは、円形であり、張出部ＯＨの外形も円形である。張出部ＯＨは、幹部ＳＴの全周に形成されており、幹部ＳＴの外周から突出幅Ｗ１だけ突出している。つまり、平面視において、張出部ＯＨの外形の直径Ｒ２は、幹部ＳＴの直径Ｒ１より、突出幅Ｗ１の２倍だけ大きい（Ｒ２＝Ｒ１＋２Ｗ１）。
【００３４】
ポスト電極ＰＥの張出部ＯＨは、半田ボール電極１６を構成する半田材（たとえば、錫（Ｓｎ））が、ポスト電極ＰＥの側壁に流れ込むのを防止する機能がある。したがって、突出幅Ｗ１は、２μｍ〜１０μｍとするのが好適である。上記の半田材の流れ込みを防止するためには、２μｍ以上が効果的であるが、隣接するバンプ電極ＢＥとの短絡等を考慮すると、１０μｍ以下とするのが好適である。
【００３５】
第１メッキ膜１４は、たとえば、銅（Ｃｕ）膜からなり、バンプ電極ＢＥに加わる応力を緩和するためには、厚膜とするのが好ましいが、製造コスト等を考慮すると、膜厚は、１０μｍ〜３０μｍの範囲とするのが好適である。第２メッキ膜１５は、例えば、ニッケル（Ｎｉ）膜またはニッケル（Ｎｉ）合金膜を用いることができる。ニッケル（Ｎｉ）膜またはニッケル（Ｎｉ）合金膜は、後述する半田ボール電極に含まれる錫（Ｓｎ）が、ポスト電極ＰＥを構成する銅（Ｃｕ）膜中に拡散するのを防止する拡散バリア機能を有している。つまり、第２メッキ膜１５として、例えば、ニッケル（Ｎｉ）膜またはニッケル（Ｎｉ）合金膜を用いた場合、バンプ電極ＢＥの高温耐湿性を向上させることができる。なお、要求される耐熱性にも依るが、ニッケル（Ｎｉ）膜またはニッケル（Ｎｉ）合金膜の膜厚は、０．５ｕｍ〜４．０ｕｍ程度とするのが良い。
【００３６】
また、第２メッキ膜１５は、例えば、ニッケル（Ｎｉ）膜またはニッケル（Ｎｉ）合金膜と、その表面に形成した金（Ａｕ）膜、または、金（Ａｕ）膜とパラジウム（Ｐｄ）膜の積層膜（金膜上にパラジウム膜を積層した構造）としても良い。このような構造とすることで、ニッケル（Ｎｉ）膜またはニッケル（Ｎｉ）合金膜の表面の酸化を防止でき、さらに、ニッケル（Ｎｉ）膜またはニッケル（Ｎｉ）合金膜に対する、半田ボール電極１６の半田材の濡れ性を向上させることができる。因みに、金（Ａｕ）膜の膜厚は、０．０３〜０．２μｍ程度、パラジウム（Ｐｄ）膜の膜厚は、０．１〜０．２μｍ程度とすることができる。
【００３７】
また、ポスト電極ＰＥを構成する銅（Ｃｕ）膜上に直接、金（Ａｕ）膜または金（Ａｕ）膜とパラジウム（Ｐｄ）膜の積層膜を設けても良い。その場合には、ポスト電極ＰＥを構成する銅（Ｃｕ）膜の酸化防止、および、銅（Ｃｕ）膜に対する半田ボール電極１６の半田材の濡れ性が向上する。
【００３８】
また、ポスト電極ＰＥの上面には、凹部ＣＶが形成されている。保護膜１１に形成された開口１１ａの幅を、表面保護膜１０ａに形成された開口１０ａの幅の２倍以上として、開口１１ａの幅を、ポスト電極ＰＥの幹部ＳＴの直径Ｒ１に近づけることで、開口１１ａが埋まるような厚膜の第１メッキ膜１４を形成したとしても、凹部ＣＶの形成が可能となる。
【００３９】
なお、ポスト電極ＰＥは、第１メッキ膜１４のみで形成しても良い。
【００４０】
ポスト電極ＰＥ上には、半田ボール電極１６が形成されている。半田ボール電極１６は、たとえば、３元系の錫（Ｓｎ）−銀（Ａｇ）−銅（Ｃｕ）からなる鉛フリー半田材である。具体的には、Ｓｎ−１．０Ａｇ−０．５Ｃｕの組成比を有する半田材を用いることができる。また、半田材には、適宜、組成比の変更や、ビスマス（Ｂｉ）又はその他の添加剤を含有させても良い。
【００４１】
半導体チップＣＨＰのパッド電極ＰＡ上に形成されたバンプ電極ＢＥは、シード膜１２、ポスト電極ＰＥ、および、半田ボール電極１６で構成され、バンプ電極ＢＥは、配線基板ＷＢの端子ＴＡの表面に形成されたプレ半田１７を介して、端子ＴＡと接続されている。プレ半田１７は、たとえば、半田ボール電極１６と同様の材料である、３元系の錫（Ｓｎ）−銀（Ａｇ）−銅（Ｃｕ）からなる鉛フリー半田材からなる。図５では、半田ボール電極１６は溶融前の形状を示しているが、実際には、半田ボール電極１６とプレ半田１７とが混ざり合った構造となっている。
【００４２】
本実施の形態では、ポスト電極ＰＥの高さを低くし、ポスト電極ＰＥに張出部ＯＨを設けて、半田ボール電極１６を大きくしたところに特徴がある。つまり、張出部ＯＨを有するポスト電極ＰＥを用いることで、ポスト電極ＰＥの高さ（Ｈ１）よりも、半田ボール電極１６の高さ（Ｈ２）を高くしている。好適には、半田ボール電極１６の高さ（Ｈ２）をポスト電極の高さ（Ｈ１）の２倍以上としている。このような構造とすることにより、ポスト電極ＰＥを形成する際に用いるレジスト膜を薄膜化でき、半導体装置の製造にかかる材料費および処理時間の低減を図り、製造コストの削減を実現している。
【００４３】
また、張出部ＯＨを有するポスト電極ＰＥとすることで、ポスト電極ＰＥの側面（側壁）に、半田ボール電極１６を構成する半田材が回り込むのを防止し、半導体装置の信頼性または性能の向上を実現している。つまり、ポスト電極ＰＥの側面には、半田材が回り込んでいないので、ポスト電極ＰＥの側面は、高さ方向および円周方向にける全側面が封止材ＵＦと接触している。
【００４４】
ここで、ポスト電極ＰＥの高さ（Ｈ１）は、封止材ＵＦが接触している、保護膜１１の上面から、ポスト電極ＰＥの上面（凹部ＣＶ以外の幹部ＳＴの上面）までの距離である。また、半田ボール電極１６の高さ（Ｈ２）は、上記のポスト電極ＰＥの上面から、配線基板ＷＢの端子ＴＡの上面（半田ボール電極１６が接続される側の面）までの距離である。
【００４５】
＜半導体装置の製造方法＞
本実施の形態における半導体装置は、上記のように構成されており、以下に、その製造方法について、図面を参照しながら説明する。
【００４６】
図６は、実施の形態における半導体装置の製造工程の一部を示すプロセスフロー図である。図７〜図１２は、本実施の形態の半導体装置の製造工程中の要部断面図である。
【００４７】
図７に示すように、表面にパッド電極ＰＡが形成された半導体チップＣＨＰを用意（準備）する（図６のステップＳ１）。
【００４８】
図７に示すように、例えばｐ型の単結晶シリコンからなる半導体基板１Ｐにはｐ型ウエル２Ｐ、ｎ型ウエル２Ｎおよび素子分離溝３が形成されており、素子分離溝３の内部には、例えば酸化シリコン膜からなる素子分離絶縁膜３ａが埋め込まれている。
【００４９】
上記ｐ型ウエル２Ｐ内にはｎチャネル型ＭＩＳトランジスタ（Ｑｎ）が形成されている。ｎチャネル型ＭＩＳトランジスタ（Ｑｎ）は、素子分離溝３で規定された活性領域に形成され、ｐ型ウエル２Ｐ内に形成されたソース領域ｎｓおよびドレイン領域ｎｄと、ｐ型ウエル２Ｐ上にゲート絶縁膜ｎｉを介して形成されたゲート電極ｎｇとを有している。また、上記ｎ型ウエル２Ｎ内にはｐチャネル型ＭＩＳトランジスタ（Ｑｐ）が形成されており、ソース領域ｐｓおよびドレイン領域ｐｄと、ｎ型ウエル２Ｎ上にゲート絶縁膜ｐｉを介して形成されたゲート電極ｐｇとを有している。
【００５０】
上記ｎチャネル型ＭＩＳトランジスタ（Ｑｎ）およびｐチャネル型ＭＩＳトランジスタ（Ｑｎ）の上部には、半導体素子間を接続する金属膜からなる配線が形成されている。半導体素子間を接続する配線は、一般に３層〜１０層程度の多層配線構造を有しているが、図７には、多層配線の一例として、Ａｌ合金を主体とする金属膜で構成された３層の配線層（第１層Ａｌ配線５、第２層Ａｌ配線７、第３層Ａｌ配線９）が示されている。配線層とは、各配線層で形成された複数の配線を纏めて表す場合に使用する。配線層の膜厚は、第２層の配線層は第１層の配線層より厚く、第３層の配線層は第２層の配線層よりも厚い。
【００５１】
ｎチャネル型ＭＩＳトランジスタ（Ｑｎ）およびｐチャネル型ＭＩＳトランジスタ（Ｑｎ）と第１層Ａｌ配線５との間、第１層Ａｌ配線５と第２層Ａｌ配線７との間、および第２層Ａｌ配線７と第３層Ａｌ配線９との間には、それぞれ酸化シリコン膜などからなる層間絶縁膜４、６、８と、３層の配線間を電気的に接続するプラグｐ１、ｐ２、ｐ３が形成されている。
【００５２】
上記層間絶縁膜４は、例えば半導体素子を覆うように、半導体基板上１Ｐ上に形成され、第１層Ａｌ配線５はこの層間絶縁膜４上に形成される。第１層Ａｌ配線５は、例えば層間絶縁膜４に形成されたプラグｐ１を介して半導体素子であるｎチャネル型ＭＩＳトランジスタ（Ｑｎ）のソース領域ｎｓ、ドレイン領域ｎｄ、ゲート電極ｎｇに電気的に接続される。また、第１層Ａｌ配線５は、層間絶縁膜４に形成されたプラグｐ１を介して半導体素子であるｐチャネル型ＭＩＳトランジスタ（Ｑｐ）のソース領域ｐｓ、ドレイン領域ｐｄ、ゲート電極ｐｇに電気的に接続される。ゲート電極ｎｇ、ｐｇと第１層Ａｌ配線５との接続は図示していない。
【００５３】
第２層Ａｌ配線７は、例えば層間絶縁膜６に形成されたプラグｐ２を介して第１層Ａｌ配線５に電気的に接続される。第３層Ａｌ配線９は、例えば層間絶縁膜８に形成されたプラグｐ３を介して第２層Ａｌ配線７に電気的に接続される。プラグｐ１、ｐ２、ｐ３は金属膜、例えばＷ（タングステン）膜で構成される。
【００５４】
なお、多層配線（３層配線）を化学的機械研磨法(ＣＭＰ法)によりＣｕを主体とする金属膜で形成する場合は、配線とプラグとを一体に形成するデュアルダマシン法で形成してよいことは勿論である。また、層間絶縁膜４、６、８は、酸化シリコン膜（ＳｉＯ２）からなるが、炭素を含む酸化シリコン膜（ＳｉＯＣ膜）、窒素と炭素を含む酸化シリコン膜（ＳｉＣＯＮ膜）、フッ素を含む酸化シリコン膜（ＳｉＯＦ膜）の単層膜または積層膜で構成してよいことは勿論である。
【００５５】
多層配線の最上層の配線層である上記第３層Ａｌ配線９の上部には、ファイナルパッシベーション膜として、例えば酸化シリコン膜、窒化シリコン膜などの単層膜、あるいはこれらの２層膜からなる表面保護膜（保護膜、絶縁膜）１０が形成されている。そして、この表面保護膜１０に形成されたパッド開口（開口）１０ａの底部に露出した最上層の配線層である第３層Ａｌ配線９は、パッド電極（パッド、電極パッド）ＰＡを構成している。ここで、パッド電極ＰＡは、銅配線層等の金属膜または銅膜と銅膜上のニッケル膜の積層構造の金属膜であっても良い。
【００５６】
次に、図８に示すように、表面保護膜１０上に保護膜（絶縁膜）１１を形成する（図６のステップＳ２）。保護膜１１として感光性ポリイミド樹脂を用いる。表面保護膜１０上の感光性ポリイミドを塗布、露光および現像して開口１０ａおよびパッド電極ＰＡを露出させた後、キュア（熱処理）を行い硬化させる。つまり、開口１０ａおよびパッド電極ＰＡより大きい開口１１ａを有する保護膜１１を形成する。平面視において、開口１０ａおよび１１ａは、正方形である。開口１１ａの幅Ｗ３は、開口１０ａの幅Ｗ２の２倍以上とし、前述のポスト電極ＰＥの幹部ＳＴの直径Ｒ１に近づけるのが好適である。
【００５７】
次に、保護膜１１上にシード膜１２を形成する（図６のステップＳ３）。シード膜１２は、バリア膜と、バリア膜上のメッキシード膜の積層構造からなる。バリア膜は、たとえば、窒化チタン膜（ＴｉＮ膜）をスパッタ法またはＣＶＤ（Chemical Vapor Deposition）法で形成し、その膜厚は５０ｎｍとし、メッキシード膜は、たとえば、銅（Ｃｕ）膜をスパッタ法で形成し、その膜厚は２００ｎｍとする。シード膜１２は、パッド電極ＰＡの上面に接触し、開口１０ａおよび１１ａを構成する表面保護膜１０の側壁および保護膜１１の側壁、ならびに、表面保護膜１０の上面および保護膜１１の上面に形成される。
【００５８】
次に、シード膜１２上にレジスト膜（絶縁膜、有機絶縁膜）１３を形成する（図６のステップＳ４）。レジスト膜１３として、液状レジストまたはドライフィルムレジストを用いることができ、その膜厚は、たとえば、１２μｍとする。レジスト膜１３は開口１３ａを有しており、開口１３ａは、開口１１ａおよび１０ａを内包し、パッド電極ＰＡを露出する。平面視にて、開口１３ａは円形であり、その直径は、図５で説明したポスト電極ＰＥの幹部ＳＴの直径Ｒ１に相当し、開口１３ａの直径Ｒ１は、開口１１ａおよび１０ａの幅Ｗ３およびＷ２よりも大きい。
【００５９】
次に、図９に示すように、レジスト膜１３の開口１３ａ内に第１メッキ膜１４を形成し、その後に、第１メッキ膜１４上に第２メッキ膜１５を形成する（図６のステップＳ５およびステップＳ６）。第１メッキ膜１４および第２メッキ膜１５は、電解メッキ法により形成する。この電解メッキ工程で、シード膜１２は、シード層として機能する。第１メッキ膜１４は、銅（Ｃｕ）メッキ膜とし、第２メッキ膜１５は、ニッケル（Ｎｉ）メッキ膜とする。第１メッキ膜１４は、開口１０ａおよび１１ａを完全に埋め、開口１３ａもほぼ埋まる程度の膜厚に形成する。そして、第１メッキ膜１４は、レジスト膜１３の開口１３ａから、開口１３ａの外側のレジスト膜１３の上面に張り出すことが好適である。そして、第２メッキ膜１５は、レジスト膜１３から露出した第１メッキ膜１４の表面上に形成するため、レジスト膜１３の開口１３ａからレジスト膜１３の上面に位置する第１メッキ膜１４上に、連続的に形成される。
【００６０】
本実施の形態では、第１メッキ膜１４および第２メッキ膜１５で、図５で説明した張出部ＯＨを構成するため、たとえば、保護膜１１上のシード膜１２上に形成する第１メッキ膜１４の膜厚を１４μｍ程度とし、第２メッキ膜１５の膜厚を１μｍ程度とすると、レジスト膜１３上に張り出す張出部ＯＨの突出幅Ｗ１を３μｍ程度とすることができる。また、第２メッキ膜１５を形成しない場合には、第１メッキ膜１４の膜厚を１５μｍとすることで、張出部ＯＨの突出幅Ｗ１を３μｍ程度とすることができる。
【００６１】
上記の第１メッキ膜１４および第２メッキ膜１５の形成工程を経て、第１メッキ膜１４および第２メッキ膜１５からなるポスト電極ＰＥが形成される。ポスト電極ＰＥの上面の中央部には、保護膜１１の有無によって、保護膜１１の開口１１ａ上に、凹部ＣＶが形成されている。平面視にて、凹部ＣＶは略矩形を有しており、凹部ＣＶは、正方形の開口１１ａの内部に位置している。また、平面視において、凹部ＣＶは、ポスト電極ＰＥの中央部に形成されている。凹部ＣＶは、第１メッキ膜１４および第２メッキ膜１５の上面に形成されている。
【００６２】
次に、図１０に示すように、レジスト膜１３を除去し（図６のステップＳ７）、その後に、シード膜１２を除去する（図６のステップＳ８）。まず、第１メッキ膜１４および第２メッキ膜１５を形成する際のマスクとして用いたレジスト膜１３を、シード膜１２上から完全に除去する。次に、露出されたシード膜１２に、たとえば、ウェットエッチング処理を施し、第１メッキ膜１４から露出した領域のシード膜１２を除去する。第１メッキ膜１４で覆われた領域のシード膜１２は、エッチングされずに残るので、第１メッキ膜１４と、パッド電極ＰＡ、表面保護膜１０、または、保護膜１１との間には、シード膜１２が介在している。
【００６３】
次に、図１１に示すように、ポスト電極ＰＥ上に半田ボール１６ａを搭載する（図６のステップＳ９）。まず、ポスト電極ＰＥの上面にフラックスを形成（塗布）し、ポスト電極ＰＥの表面に形成された酸化膜等を除去する。次に、ポスト電極ＰＥ上に半田ボール１６ａを搭載する。半田ボール１６ａは、たとえば、Ｓｎ−１．０Ａｇ−０．５Ｃｕからなる３元系の半田材であり、球形状を有し、その直径Ｒ３は、たとえば、８５μｍ程度である。本実施の形態では、直径Ｒ３が６０μｍ以上の半田ボール１６ａを用いるのが好適である。ポスト電極ＰＥの上面の中央部には凹部ＣＶが形成されているため、球形状の半田ボール１６ａの一部が、凹部ＣＶに嵌るように、半田ボール１６ａがポスト電極ＰＥ上に搭載される。
【００６４】
次に、図１２に示すように、半田ボール１６ａにリフロー（熱処理）を施す（図６のステップＳ１０）。リフローは、半田ボール１６ａを構成する半田材の融点以上の温度である、たとえば、２４０℃〜３００℃で実施し、半田ボール１６ａを溶かして、ポスト電極ＰＥの上面に濡れ広がらせることで、半田ボール電極１６ｂを形成する。このとき、ポスト電極ＰＥが張出部ＯＨを有していることから、このリフロー工程において、半田ボール１６ａを構成する半田材（たとえば、錫（Ｓｎ））が、ポスト電極ＰＥの側壁に流れ落ちるのを低減または防止することができる。
【００６５】
リフロー後における半田ボール電極１６ｂの体積と、リフロー前の半田ボール１６ａの体積とは等しいので、半田ボール電極１６ｂの横方向の最大幅Ｗ４は、半田ボール１６ａの直径Ｒ３よりも僅かに大となるが、半田ボール１６ａの直径Ｒ３とほぼ等しいということができる（Ｗ４≒Ｒ３）。球状の半田ボール１６ａが、ポスト電極ＰＥの上面に濡れ広がるため、ポスト電極ＰＥの上面から半田ボール電極１６ｂの先端までの高さＨ３は、半田ボール１６ａの直径Ｒ３よりも小となる。また、リフロー後の半田ボール電極１６ｂの高さ（Ｈ３）は、図５で説明した実装後の半田ボール電極１６の高さ（Ｈ２）とほぼ等しい（Ｈ３≒Ｈ２）。
【００６６】
ここまでの工程を経て、パッド電極ＰＡ上のバンプ電極ＢＥが完成する。バンプ電極ＢＥは、シード膜１２、ポスト電極ＰＥおよび半田ボール電極１６ｂで構成されている。また、ポスト電極ＰＥの張出部ＯＨは、第１メッキ膜１４と第２メッキ膜１５の積層膜で構成されている。
【００６７】
図１３は、図１２の平面図である。ポスト電極ＰＥは、保護膜１１の開口１１ａおよび表面保護膜１０の開口１０ａを介してパッド電極ＰＡに、電気的に接続されている。ポスト電極ＰＥは、平面視で、円形の幹部ＳＴと、幹部ＳＴの周囲に張り出した張出部ＯＨを有しており、張出部ＯＨの外形も円形である。張出部ＯＨの外形を示す円の直径Ｒ２は、幹部ＳＴの外形を示す円の直径Ｒ１よりも大きい。また、半田ボール電極１６ｂの外形も円形であり、その直径Ｗ４は、張出部ＯＨの外形を示す円の直径Ｒ２よりも大きい。
【００６８】
次に、基板実装（図６のステップＳ１１）を実施して、半導体装置が完成する。バンプ電極ＢＥを有する半導体チップＣＨＰを、配線基板ＷＢの端子ＴＡ上に設置する。このとき、端子ＴＡの表面には、プレ半田１７が印刷法等の方法で形成されている。次に、半導体チップＣＨＰが搭載された配線基板ＷＢに熱処理を加え、半田ボール電極１６ｂおよびプレ半田１７を接合することにより、半導体装置が完成する。プレ半田１７としても、３元系の錫（Ｓｎ）−銀（Ａｇ）−銅（Ｃｕ）からなる鉛フリー半田材を用いることができる。
【００６９】
なお、本願発明者は、半田ボール１６ａの直径（Ｒ３）に対する、リフロー後の半田ボール電極１６ｂの高さ（Ｈ３）の比を、バンプレシオＢＲと定義している。本願発明者の検討によれば、円柱状のポスト電極を用いた場合、バンプレシオＢＲが４０％以上になると、前述の「半田の回り込み不良」が発生する。そして、上記実施の形態で説明した、張出部ＯＨを有するポスト電極ＰＥとした場合、バンプレシオＢＲが７５％以下では「半田の回り込み不良」が発生しないことを確認できた。
【００７０】
＜変形例１＞
次に、上記実施の形態の変形例について説明する。図１４は、図１２のバンプ電極の変形例１を示す要部断面図である。図１５は、変形例１の半導体装置の製造工程中の要部断面図である。
【００７１】
上記実施の形態では、ポスト電極ＰＥの張出部ＯＨは、第１メッキ膜１４と第２メッキ膜１５の積層膜で構成されていたが、変形例１では、図１４に示すように、張出部ＯＨを第２メッキ膜１５ａのみで構成している。言い換えると、ポスト電極ＰＥ２の幹部ＳＴは、第１メッキ膜１４ａおよび第２メッキ膜１５ａの積層構造であるが、張出部ＯＨは、第２メッキ膜１５ａの単層膜で構成されており、第１メッキ膜１４ａは、張出部ＯＨを構成しない。
【００７２】
そして、バンプ電極ＢＥ２は、シード膜１２、ポスト電極ＰＥ２および半田ボール電極１６ｂで構成されている。
【００７３】
変形例１の半導体装置は、図６のプロセスフロー図に示す工程を経ることで形成できるので、以下に、異なる部分についてのみ説明する。つまり、図６の第１メッキ膜１４形成工程（ステップＳ５）および第２メッキ膜１５形成工程（ステップＳ６）が、上記実施の形態とは異なる。
【００７４】
図１５に示すように、開口１３ａを有するレジスト膜１３を形成した後、開口１３ａ内に第１メッキ膜１４ａを形成するが、第１メッキ膜１４ａは、レジスト膜１３上に張り出さない。つまり、第１メッキ膜１４ａの上面の高さは、レジスト膜１３の上面の高さと等しい、または、レジスト膜１３の上面の高さよりも低い。
【００７５】
次に、第１メッキ膜１４ａ上に第２メッキ膜１５ａを形成し、第２メッキ膜１５ａは、レジスト膜１３の開口１３ａからレジスト膜１３の上面に張り出すように形成する。たとえば、第１メッキ膜１４ａを、レジスト膜１３の膜厚と等しい１２μｍの膜厚となるよう形成し、次に、第２メッキ膜１５ａを膜厚３μｍで形成すると、第２メッキ膜１５ａからなる張出部ＯＨの突出幅Ｗ１を３μｍ程度とすることができる。
【００７６】
次に、図６に示すレジスト膜１３除去工程（ステップＳ７）以降を実施して変形例１の半導体装置が完成する。
【００７７】
実施の形態１と変形例１とで、張出部ＯＨの突出幅Ｗ１が等しいと仮定すると、変形例１では、張出部ＯＨの突出幅Ｗ１と第２メッキ膜１５ａの膜厚が等しくなり、第２メッキ膜１５ａの膜厚を厚くすることができる。ニッケル（Ｎｉ）膜またはニッケル（Ｎｉ）合金膜からなる第２メッキ膜１５ａには、半田ボール電極１６ｂに含まれる錫（Ｓｎ）が、ポスト電極ＰＥ２の第１メッキ膜１４ａを構成する銅（Ｃｕ）膜中に拡散するのを防止する拡散バリア機能がある。つまり、第２メッキ膜１５ａの膜厚を厚くすることで、拡散バリア機能を、より向上でき、半導体装置（バンプ電極ＢＥ２）の耐熱性を向上することができる。
【００７８】
＜変形例２＞
次に、上記実施の形態の変形例について説明する。図１６および図１７は、変形例２の半導体装置の製造工程中の要部断面図である。
【００７９】
変形例２の半導体装置は、図６のプロセスフロー図に示す工程を経ることで形成できるので、以下に、異なる部分についてのみ説明する。
【００８０】
図１６に示すように、レジスト膜１３ｃの形成工程（ステップＳ４）では、張出部ＯＨの外形に対応する直径Ｒ２の開口１３ｂを有するレジスト膜１３ｃを形成する。
【００８１】
次に、第１メッキ膜１４ｂ形成工程（ステップＳ５）および第２メッキ膜１５ｂ形成工程（ステップＳ６）は、第１メッキ膜１４ｂの上に形成される第２メッキ膜１５ｂの上面が、レジスト膜１３ｃの上面の高さ以下となるように実施される。つまり、第１メッキ膜１４ｂおよび第２メッキ膜１５ｂは、レジスト膜１３ｃの上面に張り出さない。
【００８２】
次に、レジスト膜１３ｃ除去工程（ステップＳ７）の後に、第１メッキ膜１４ｂの側壁をエッチングして後退させることにより、第２メッキ膜１５ｂで張出部ＯＨを形成することができる。たとえば、第１メッキ膜１４ｂが銅膜であり、第２メッキ膜１５ｂがニッケル膜の場合、エッチング液として、アンモニア過水および硫酸過水を用いる。まず、アンモニア過水で第２メッキ膜１５ｂの表面に不動態膜を形成し、次に、硫酸過水によるウェットエッチングを実施することで、第１メッキ膜１４ｂを選択的に後退させることができる。第２メッキ膜１５ｂの張出部ＯＨの突出幅Ｗ１は、２μｍ〜１０μｍとするのが好適である。
【００８３】
次に、図６に示すシード膜１２除去工程（ステップ８）以降を実施して変形例２の半導体装置が完成する。
【００８４】
変形例２では、張出部ＯＨを構成するメッキ膜の膜厚に依存することなく、張出部ＯＨの突出幅Ｗ１を設定することができるという特徴がある。
【００８５】
以上、本発明者によってなされた発明をその実施の形態に基づき具体的に説明したが、本発明は前記実施の形態に限定されるものではなく、その要旨を逸脱しない範囲で種々変更可能であることは言うまでもない。
【００８６】
その他、上記実施の形態に記載された内容の一部を以下に記載する。
〔付記１〕
（ａ）その主面上にパッド電極を有する半導体基板を準備する工程、
（ｂ）前記半導体基板の主面上に、前記パッド電極の一部を露出する第１開口を有する第１絶縁膜を形成する工程、
（ｃ）前記パッド電極上および前記第１絶縁膜上に第１金属膜を堆積する工程、
（ｄ）前記第１金属膜上に、前記第１金属膜の一部を露出する第２開口を有する第２絶縁膜を形成する工程、
（ｅ）前記第２開口内の前記第１金属膜上に第１メッキ膜を形成する工程、
（ｆ）前記第１メッキ膜上に第２メッキ膜を形成する工程、
（ｇ）前記第２絶縁膜を除去する工程、
（ｈ）前記第１メッキ膜にエッチング処理を施し、前記第２メッキ膜に張出部を形成する工程、
（ｉ）前記第２メッキ膜上に、半田ボールを配置する工程、
（ｊ）前記半田ボールを溶融し、前記第２メッキ膜の上面全体に濡れ広がった半田ボール電極を形成する工程、
を有し、
前記第２メッキ膜の上面は、前記第２絶縁膜の上面に等しいか、または、前記第２絶縁膜の上面よりも低い、半導体装置の製造方法。
〔付記２〕
付記１に記載の半導体装置の製造方法において、
前記第１メッキ膜は、銅膜、前記第２メッキ膜は、ニッケル膜からなる、半導体装置の製造方法。
〔付記３〕
付記２に記載の半導体装置の製造方法において、
前記エッチング処理は、前記第１メッキ膜および前記第２メッキ膜の表面を、アンモニア過水で処理した後に、硫酸過水で第１メッキ膜を選択的にエッチングする、半導体装置の製造方法。
【符号の説明】
【００８７】
１Ｐ  半導体基板
１０  表面保護膜
１１  保護膜
１２  シード膜
１３、１３ｃ  レジスト膜
１４、１４ａ、１４ｂ  第１メッキ膜
１５、１５ａ、１５ｂ  第２メッキ膜
１６、１６ｂ  半田ボール電極
１６ａ  半田ボール
１７  プレ半田
ＢＥ、ＢＥ２  バンプ電極
ＣＨＰ  半導体チップ
ＣＬ  コア層
ＣＶ  凹部
ＬＮＤ  ランド
ＯＨ  張出部
ＰＡ  パッド電極
ＰＥ、ＰＥ２  ポスト電極
ＳＡ  半導体装置
ＳＢ  基板用半田ボール
ＳＲ１、ＳＲ２  ソルダレジスト膜
ＳＴ  幹部
ＴＡ  端子
ＵＦ  封止材（アンダーフィル）
ＷＬ１、ＷＬ２、ＷＬ３  配線
【図１】
0006456232.tif 000002
【図２】
0006456232.tif 000003
【図３】
0006456232.tif 000004
【図４】
0006456232.tif 000005
【図５】
0006456232.tif 000006
【図６】
0006456232.tif 000007
【図７】
0006456232.tif 000008
【図８】
0006456232.tif 000009
【図９】
0006456232.tif 000010
【図１０】
0006456232.tif 000011
【図１１】
0006456232.tif 000012
【図１２】
0006456232.tif 000013
【図１３】
0006456232.tif 000014
【図１４】
0006456232.tif 000015
【図１５】
0006456232.tif 000016
【図１６】
0006456232.tif 000017
【図１７】
0006456232.tif 000018